(57)【特許請求の範囲】
【請求項１】
可塑剤含有のシートであって、前記シートの全質量に対して、７４℃未満の軟化温度Ｔｇを有するポリビニルアセタール６０〜９０質量％と、可塑剤としてエステル基中で４〜１７個のＣ原子を有する少なくとも１種のシクロヘキサンジカルボン酸エステル１０〜４０質量％とを有する、可塑剤含有のシート。
【請求項２】
前記ポリビニルアセタールのアセタール化度が８１質量％以上であることを特徴とする、請求項１記載の可塑剤含有のシート。
【請求項３】
前記ポリビニルアセタールのアセタート含有量が５質量％未満であることを特徴とする、請求項１または２記載の可塑剤含有のシート。
【請求項４】
前記シートは、４質量％未満の可塑剤放出を有することを特徴とする、請求項１から３までのいずれか１項記載の可塑剤含有のシート。
【請求項５】
ポリビニルアセタールとして、ポリビニルブチラールが使用されることを特徴とする、請求項１から４までのいずれか１項記載の可塑剤含有のシート。
【請求項６】
合わせガラス、フロントガラス又は光起電力モジュールを製造するための、請求項１から５までのいずれか１項記載の可塑剤含有のシートの使用。
【請求項７】
ａ）透明な前面カバーと、ｂ）１つ又は複数の光敏感性の半導体層と、ｃ）少なくとも１つの可塑剤含有の、ポリビニルアセタールをベースとするシートと、ｄ）背面のカバーとからなる積層体を有する光起電力モジュールにおいて、前記可塑剤含有のシートは、前記シートの全質量に対して、７４℃未満の軟化温度Ｔｇを有するポリビニルアセタール６０〜９０質量％と、可塑剤としてエステル基中に４〜１７個のＣ原子を有する少なくとも１つのシクロヘキサンジカルボン酸エステル１０〜４０質量％とを有することを特徴とする、光起電力モジュール。
【請求項８】
前記可塑剤含有の、ポリビニルアセタールをベースとするシートｃ）が、塩基性化合物として１〜１５個の炭素原子を有するカルボン酸の金属塩を含有することを特徴とする、請求項７記載の光起電力モジュール。
【請求項９】
前記可塑剤含有の、ポリビニルアセタールをベースとするシートが、ＳｉＯ2  ０．００１〜５質量％を含有することを特徴とする、請求項７又は８記載の光起電力モジュール。
【請求項１０】
透明な前面カバーａ）又は背面のカバーｄ）上に１つ又は複数の光敏感性の半導体層ｂ）が設けられ、可塑剤含有の、ポリビニルアセタールをベースとする少なくとも１つのシートｃ）により相互に接着されていることを特徴とする、請求項７から９までのいずれか１項記載の光起電力モジュール。
【請求項１１】
前記光敏感性の半導体層ｂ）が、２つのシートｃ）の間に埋め込まれ、カバーａ）及びｄ）と接着されていることを特徴とする、請求項７から１０までのいずれか１項記載の光起電力モジュール。
【発明の詳細な説明】
【技術分野】
【０００１】
本発明は、合わせ安全ガラス中の中間層として適した、可塑剤として水素化されたフタラートエステルを使用した可塑剤含有の、部分アセタール化されたポリビニルアルコールをベースとするシート、並びに合わせガラス及び光起電力モジュール中の中間層の使用に関する。
【０００２】
背景技術
合わせ安全ガラスは、一般に２枚のガラス板とそのガラス板と結合する中間シートとからなる。シート材料として、主に可塑剤含有の部分アセタール化されたポリビニルアルコール（ポリビニルアセタール）、特にポリビニルブチラール（ＰＶＢ）が使用される。合わせ安全ガラス（ＶＳＧ）は、例えば自動車分野においてフロントガラス又はサイドガラスとして、並びに建築分野において安全ガラスとして使用される。
【０００３】
このようなＰＶＢシート用の可塑剤として、その間にトリ−又はテトラエチレングリコールの脂肪族ジエステルが定着している。特に頻繁に、可塑剤として３Ｇ７、３Ｇ８又は４Ｇ７が使用され、その際、最初の数字はエチレングリコール単位の数を表し、最後の数字はこの化合物のカルボン酸部分中の炭素原子の数を表す。このように、３Ｇ８は、トリエチレングリコール−ビス−（２−エチルヘキサノアート）、つまり式Ｃ4Ｈ9ＣＨ（ＣＨ2ＣＨ3）ＣＯ（ＯＣＨ2ＣＨ2）3Ｏ2ＣＣＨ（ＣＨ2ＣＨ3）Ｃ4Ｈ9の化合物を表す。
【０００４】
部分アセタール化されたポリビニルアルコール用の可塑剤として、有利に、ＶＳＧ中間層シート中で、高い透明性、低い湿分吸収、ガラスに対する良好な粘着及びシートの十分な冷間柔軟性を提供する化合物が使用される。さらに、この化合物は、部分アセタール化されたポリビニルアルコールとの十分な相容性を有していなければならない、つまり十分な量で再び滲出することなしにこの部分アセタール化されたポリビニルアルコールと混合可能でなければならない。
【０００５】
一般に、可塑剤と部分アセタール化されたポリビニルアルコールとの相容性は、可塑剤の極性特性の低下と共に減少する。比較的高い極性の可塑剤は、比較的低い極性を有する可塑剤よりも、ポリビニルアセタールと相容性がより良好である。それとは別に、比較的低い極性の可塑剤の相容性は、アセタール化度の増加と共に、つまりヒドロキシル基の数の減少と共に、ひいてはポリビニルアセタールの極性の減少と共に向上する。
【０００６】
EP 0877 665 B1では、低い極性の３Ｇ８がＰＶＢシート用の可塑剤として推奨されている、それというのもこれはシート生成物に改善された耐湿性を付与するためである。湿分は接着シートとガラスとの間の付着を持続的に損ない、極端な場合には、シートのガラスからの明らかな剥離が生じるため、ＰＶＢシートを有する合わせ安全ガラス（ＶＳＧ）の製造の際に、シートのできる限り高い耐湿性が求められる。
【０００７】
３Ｇ８を用いて可塑化されているＰＶＢシートの改善されたこの耐湿性は、４Ｇ７又は３Ｇ７のような可塑剤と比較して、この可塑剤の著しく無極性の特徴から生じる、それというのもヘプタン酸エステルの代わりにオクタン酸基がこの可塑剤分子を化学的に形成しているためである。３Ｇ８を使用する場合の更なる利点は、その比較的低い揮発性であり、これは一方でＶＳＧの露出した縁部での可塑剤の濃度低下に対抗し、他方でシートをＶＳＧに加工する際に低い臭気的負担が実現されるためである。
【０００８】
この理由から、可塑剤の３Ｇ８は、短期間でＰＶＢシートの製造元で定着されている。
【０００９】
一方で、この生成物の傑出した技術的特徴に対して、しかしながら、他の工業分野で普及している標準可塑剤、例えばＰＶＣの可塑剤に使用されたフタル酸エステルと比較して著しく高い調達コスト又は製造コストが障害となっている。さらに、可塑化されたＰＶＢシートの湿分吸収の更なる低下が望ましい、それというのもそれにより合わせ安全ガラスの貯蔵性はさらに向上するためである。著しく親水性のトリエチレングリコール割合による、３Ｇ８の場合のこの湿分吸収の更なる低減には限界がある。
【００１０】
EP O 877 665 B1からは、可塑剤の滲出が予想されるため、１９．５質量％より高いポリビニルアルコール含有量を有するＰＶＢタイプを、３Ｇ８を用いて容易に可塑化することができないことは公知である。他の可塑剤含有のプラスチック製品と同様に、この可塑剤の滲出は、ＶＳＧ用の中間層シートの場合でも望ましくない、それというのも可塑剤の放出は、特に複合材料の縁部でのＰＶＢの露出したエッジに沿って速すぎる層剥離を引き起こしてしまうためである。この低い相容性又は３Ｇ８が滲出する傾向にあるという理由から、EP 0877 665 B1では、３Ｇ８の使用を１７〜１９．５質量％のポリビニルアルコール含有量を有するＰＶＢタイプに限定している。
【００１１】
原則として、可塑剤／ＰＶＢ混合物の不足する相容性は、他の無極性可塑剤、例えばエステルアルコール中で６個より多い炭素原子を有するジアルキルアジパート、エステルアルコール中で４個より多い炭素原子を有するジアルキルセバカート又はフタラート可塑剤、例えばジオクチルフタラート又はジイソノニルフタラートにも該当する。相容性が不足する場合には、特に湿った環境及び／又は寒冷の環境での貯蔵時に可塑剤の滲出も観察される。この両方の環境条件は、実際にＰＶＢシートの使用の際に起こり、従って可塑剤相容性の評価のために重要である。
【００１２】
ＰＶＢ巻きシートは、隣り合うシート層との接着を抑制するために、通常では８℃を下回る温度で貯蔵及び運搬される。この場合、もちろん、貯蔵の間にシートから液状の可塑剤が滲出することは望ましくない。
【００１３】
更に、ＰＶＢシートを用いて作成された合わせ安全ガラスは組み立てられた状態で、気象的な条件に依存して低温にも、高湿にもさらされ、これは、不十分な相容性の場合に特にＰＶＢシートが露出するＶＳＧのエッジで、可塑剤の慢性的な損失を引き起こし、ひいては気泡又はシートのガラスからの剥離の形で明らかな欠陥が生じてしまう。
【００１４】
わずかな相容性を除いて、比較的低い極性の可塑剤は、比較的高い極性の可塑剤、例えば３Ｇ７と比較して、適切なＰＶＢとの組合せで、ＰＶＢシートの低下する冷間柔軟性を引き起こすという特性を有する。このことは、特に、可塑剤含有量が２５％未満に調節されている場合及び／又は使用したポリビニルブチラールがそれ自体低いアセタール化度を有し、ひいてはポリビニルアルコール基の高い残留量を有する場合に生じる。つまりアセタール化度が低くすぎる場合には、ＰＶＢの軟化温度（Ｔｇ）が高まり、このことは、これにより製造された可塑剤含有のシートの冷間柔軟性に不利な影響を及ぼす。
【００１５】
DE 101 16812 A1では、ＰＶＣ及びＰＶＢの可塑化のために、シクロヘキサンポリカルボン酸エステルの誘導体の使用が提案されている。この場合、遊離ヒドロキシル基の割合は５〜５０％の範囲内にあるポリビニルブチラールとの混合が記載されている。環式アセタール基、ヒドロキシル基及びアセタート基の種類及び分布に応じて、このポリビニルブチラールは少なくとも８０℃の軟化温度Ｔｇを有する。
【００１６】
全混合物に関するポリビニルアセタールの含有量は、５〜９５質量％、特に２０〜５５質量％である。この可塑剤含有量に対して、これは、他の成分が添加されていないことを前提として、５〜９５質量％、又は４５〜８０質量％の数値範囲に相当する。
【００１７】
８０℃を越える軟化温度を有するＰＶＢの使用下で、高い可塑剤割合の場合に、不相容性が生じる。可塑剤割合が低減される場合には、シートの低い冷間柔軟性が生じる。
【００１８】
技術的課題
低コストで調達でき、シート中で３Ｇ８と比べて低い湿分吸収を生じさせ、かつ十分に高いアセタール化度の部分アセタール化されたポリビニルアルコールと組み合わせて相容性であり、かつ良好な冷間柔軟性を有するシートを生じさせる可塑剤の使用下で、ＰＶＢシートを調製するという必要性が生じる。
【００１９】
技術的解決手段
１，２−シクロヘキサンジカルボン酸のジエステルで軟化させた、低い軟化温度（Ｔｇ）を有するポリビニルブチラールを含有するシートは、軟化剤として３Ｇ８を有するシートと比較して低い湿分吸収を有することが見出された。この組成のシートは、良好な可塑剤相容性及び良好な冷間柔軟性を有する。
【００２０】
発明の説明
従って、本発明の主題は、７４℃より低い軟化温度を有するポリビニルアセタールを６０〜９０％及びエステル基中で４〜１７個のＣ原子を有する少なくとも１種のシクロヘキサンジカルボン酸エステルを１０〜４０質量％（シートの全配合物に対して）含有する可塑剤含有のシートである。
【００２１】
シクロヘキサンジカルボン酸エステルとして、DE 101 16 812に記載された全ての化合物を使用することができる。
【００２２】
容易な入手性の理由で、フタル酸の水素化されたジエステル、つまり１，２−シクロヘキサンジカルボン酸の水素化されたジエステルが、本発明の有利な可塑剤である。
【００２３】
エステルアルコールとして、特に９〜１７個の炭素原子を有するエステルアルコール、特に有利に９、１３又は１７個の炭素原子を有するエステルアルコール（いわゆるオキソアルコール）が使用される。これらのアルコールは、分枝又は非分枝で使用されていてもよく、この場合、十分に非分枝のエステルアルコールの使用がより良好な可塑化作用を生じさせる。
【００２４】
本発明により使用されるシクロヘキサンジカルボン酸エステル可塑剤は、少なくとも１種の他の無極性の又は極性の、添加可塑剤として適した可塑剤と組み合わせて、１〜４０％の割合で使用することができる。
【００２５】
有利に、このシートは、１０〜４０質量％、１４〜３２質量％、１６〜３０質量％、１８〜２８質量％、特に２２〜２６質量％の範囲内の、シート中の全可塑剤含有量、つまり全ての可塑剤の割合を有する。本発明により使用されたシクロヘキサンジカルボン酸エステル可塑剤の割合は、この混合物に対して１０％を越えて、２０％を越えて、３０％を越えて、４０％を越えて、５０％を越えて、６０％を越えて、７０％を越えて、８０％を越えて、又は９０％を越えることができる。
【００２６】
基本的に、このシートは、前記のシクロヘキサンジカルボン酸エステル可塑剤とＰＶＢのために公知の次の可塑剤の少なくとも１つとからなる可塑剤混合物を含有することができる：
・  多価の脂肪族又は芳香族の酸のエステル、例えばジアルキルアジパート、例えばジヘキシルアジパート、ジオクチルアジパート、ヘキシルシクロヘキシルアジパート、ヘプチルアジパートとノニルアジパートとの混合物、ヘプチルノニルアジパート並びにアジピン酸と環式脂肪族又はエーテル結合を有するエステルアルコールとのエステル、ジアルキルセバカート、例えばジブチルセバカート並びにセバシン酸と環式脂肪族又はエーテル結合を含有するエステルアルコールとのエステル、フタル酸のエステル、例えばブチルベンジルフタラート又はビス−２−ブトキシエチルフタラート。
・  多価の脂肪族又は芳香族のアルコールのエステル又はエーテル又は１種又は数種の非分枝又は分枝した脂肪族又は芳香族置換基を有するオリゴエーテルグリコール、例えばジ−、トリ−又はテトラグリコールと線状又は分枝した脂肪族又は環式脂肪族のカルボン酸とのエステル；後者のグループについての例として、ジエチレングリコール−ビス−（２−エチルヘキサノアート）、トリエチレングリコール−ビス−（２−エチルヘキサノアート）、トリエチレングリコール−ビス−（２−エチルブタノアート）、テトラエチレングリコール−ビス−ｎ−ヘプタノアート、トリエチレングリコール−ビス−ｎ−ヘプタノアート、トリエチレングリコール−ビス−ｎ−ヘキサノアート、テトラエチレングリコール−ジメチルエーテル及び／又はジプロピレングリコールベンゾアート。
【００２７】
比較的高い極性を有するこのグループのために適した添加可塑剤には、例えばジ−（２−ブトキシエチル）−アジパート（ＤＢＥＡ）、ジ−（２−ブトキシエチル）−セバカート（ＤＢＥＳ）、ジ−（２−ブトキシエチル）−アゼラート、ジ−（２−ブトキシエチル）−グルタラートが挙げられる。ジ−（２−ブトキシエトキシエチル）−アジパート（ＤＢＥＥＡ）、ジ−（２−ブトキシエトキシエチル）−セバカート（ＤＢＥＥＳ）、ジ−（２−ブトキシエトキシエチル）−アゼラート、ジ−（２−ブトキシエトキシエチル）−グルタラート、ジ−（２−ヘキソキシエチル）−アジパート、ジ−（２−ヘキソキシエチル）−セバカート、ジ−（２−ヘキソキシエチル）−アゼラート、ジ−（２−ヘキソキシエチル）−グルタラート、ジ−（２−ヘキソキシエトキシエチル）−アジパート、ジ−（２−ヘキソキシエトキシエチル）セバカート、ジ−（２−ヘキソキシエトキシエチル）−アゼラート、ジ−（２−ヘキソキシエトキシエチル）−グルタラート、ジ−（２−ブトキシエチル）−フタラート及び／又はジ−（２−ブトキシエトキシエチル）−フタラート。同様に、非イオン性界面活性剤も使用することができる。
【００２８】
このシートの耐湿性を混合物中での極性すぎる可塑剤の使用によって不必要に悪化させないために、特に比較的低い極性の可塑剤を本発明により使用されるシクロヘキサンジカルボン酸エステルと組み合わせることができる。比較的低い極性の可塑剤として、式１００×（Ｏ原子の数）／（Ｃ原子の数＋Ｈ原子の数）により計算された、９．４以下の極性を有する可塑剤が通用する。比較的低い極性の可塑剤として、有利に６個より多い炭素原子を有するアルキル基を有するジアルキルアジパート及び７個より多い炭素原子を有するカルボン酸基を有するオリゴグリコール酸エステルが使用される。特に、次の化合物が適している：
表１
【表１】
0005419966.tif 000002
【００２９】
更に、本発明によるシートは他の当業者に公知の添加剤、例えば残量の水、ＵＶ吸収剤、酸化防止剤、粘着調整剤、蛍光増白剤、安定剤、着色剤、加工助剤、有機又は無機のナノ粒子、熱分解ケイ酸及び／又は表面活性剤を含有することができる。
【００３０】
上記の可塑剤又は可塑剤組合せ物の使用下で、特にわずかな可塑剤放出を有するシートを製造することが可能であり、これは更なる加工の際に、低減した臭気的負担又は可塑剤エアゾールの発生確率の利点をもたらし、製造されたＶＳＧにおいて高められた貯蔵性の利点を提供する。
【００３１】
有利に、本発明によるシートの可塑剤放出（次に定義されている）は、全体のシートに対してそれぞれ少なくとも４質量％未満、有利に３質量％未満、特に有利に２質量％未満、最も有利に１質量％未満である。
【００３２】
有利に、部分アセタール化されたポリビニルアルコールとして、８１質量％以上、有利に８２質量％以上、特に有利に８３質量％以上、特に８４質量％以上のポリビニルアセタール含有量（アセタール化度）を有する部分アセタール化された又は部分ブチラール化されたポリビニルアルコール（ポリビニルブチラール）が使用される、それというのもこの部分アセタール化されたポリビニルアルコールは、十分に低い軟化温度及び極性を有し、かつ良好な冷間柔軟性を有するシクロヘキサンジカルボン酸エステル可塑剤と相容性の調製物を生じるためである。しかしながら、８７質量％のアセタール化度を越えることは好ましくない、それというのもシートの機械特性は一般にもはや不十分となるためである。本発明の特に有利なバリエーションの場合に、このアセタール化度は約１質量％の残留アセタートで、８１〜８７、８２〜８６、８３〜８５．５質量％である。１質量％を越える比較的高い残留アセタート含有量の場合には、アセタール化度についての前記数値は相応して低下する。
【００３３】
アセタール化度及び残留アセタートの合計は、ＡＳＴＭ  Ｄ  １３９６により測定されたポリビニルアルコール含有量から１００に欠ける割合として、つまりポリビニルアセタールの遊離ヒドロキシル基の割合として計算することができる。このアセタール化度は、高分解能ＮＭＲ分光分析により直接決定することもできる。
【００３４】
本発明によるシートは十分な冷間柔軟性を、高めた温度での十分な機械的強度と同時に有するため、本発明のために使用可能なポリビニルアセタールは基本的に７４℃以下の、有利に６４〜７４℃、有利に６５〜７３℃、特に有利に６６〜７２℃、特に６７〜７１℃の範囲内の軟化温度（Ｔｇ）を有する。
【００３５】
ポリビニルアセタールの製造のために、ポリビニルアルコールを水に溶解させ、アルデヒド、例えばブチルアルデヒドを用いて酸触媒の添加下でアセタール化する。この生じたポリビニルアセタールを分離し、中性に洗浄し、場合によりアルカリ性に調節された水性媒体中で懸濁させ、その後で新たに中性に洗浄し、乾燥される。
【００３６】
このポリビニルアセタールのポリビニルアルコール含有量は、このアセタール化の際に使用されるアルデヒドの量によって調節することができる。アセタール化を、２〜１０個の炭素原子を有する他の又は複数のアルデヒド（例えばバレルアルデヒド）を用いて実施することもできる。
【００３７】
可塑剤含有のポリビニルアセタールをベースとするシートは、有利に架橋されていないポリビニルブチラール（ＰＶＢ）を含有し、これはブチルアルデヒドを用いてポリビニルアルコールのアセタール化により得られる。
【００３８】
架橋したポリビニルアセタール、特に架橋したポリビニルブチラール（ＰＶＢ）の使用も同様に可能である。適当な架橋されたポリビニルアセタールは、例えばEP 1527107 B1及び WO 2004/063231 A1（カルボキシル基含有のポリビニルアセタールの熱による自己架橋）、EP 1606325 A1（ポリアルデヒドで架橋されたポリビニルアセタール）及びWO 03/020776 A1（グリオキシル酸で架橋されたポリビニルアセタール）に記載されている。これらの特許出願の開示内容については、引用を以てその全体が本願に組み込まれるものとする。
【００３９】
ポリビニルアルコールとして、本発明の範囲内で、加水分解されたビニルアセタート／エチレン−コポリマーからなるターポリマーも使用することができる。この化合物は、一般に９８％以上が加水分解され、エチレンベースの単位を１〜１０質量％含有する（例えばKuraray Europe GmbH社のタイプ「Exceval」）。
【００４０】
ポリビニルアルコールとして、本発明の範囲内で、更に酢酸ビニルと少なくとも１つの他のエチレン性不飽和モノマーとからなる加水分解されたコポリマーも使用することができる。
【００４１】
このポリビニルアルコールは、本発明の範囲内で、純粋なポリビニルアルコール又は多様な重合度又は加水分解度を有するポリビニルアルコールの混合物として使用することができる。
【００４２】
ポリビニルアセタールは、アセタール単位の他に、酢酸ビニル及びビニルアルコールから生じる単位を含有する。一般に、使用された部分アセタール化されたポリビニルアルコールのポリビニルアルコール含有量は、１２〜１８％、有利に１３〜１６％、大抵は有利に１４〜１６％の間にある。
【００４３】
本発明により使用されたポリビニルアセタールの残留アセタート含有量は、一般に５質量％未満、有利に３質量％未満、特に有利に２質量％未満、特に１．５質量％未満又は１質量％未満である。
【００４４】
ポリビニルアセタールをベースとするシートの原則的製造及び組成は、例えばEP 185 863 B1、EP 1 118 258 B1、WO 02/102591 A1、EP 1 118 258 B1又はEP 387 148 B1に記載されている。
【００４５】
産業上の利用可能性
本発明によるシートは、特に合わせ安全ガラスの製造のために１枚以上のガラス板と、当業者に公知の方法で貼り合わせることにより使用することができる。この合わせ安全ガラスは、自動車分野において例えばフロントガラスとして、建築分野において透明な部材として又は家具において使用することができる。本発明によるシートのわずかな湿分吸収及び可塑剤放出に基づき、これはガラス／シート／プラスチック積層体の製造のために、例えばＰＥＴ層を有するガラス板の持続的な接着のため良好に適している。例えばポリカーボネート又はＰＭＭＡからなる２つのプラスチック板の接着も、本発明によるシートを用いて実施可能である。
【００４６】
本発明によるシートは、光起電力モジュールの接着のために使用することができる。
【００４７】
本発明の他の主題は、従って、
ａ）透明な前面カバーと、
ｂ）１つ又は複数の光敏感性の半導体層と、
ｃ）少なくとも１つの可塑剤含有の、ポリビニルアセタールをベースとするシートと
ｄ）背面のカバーとからなる積層体を有し、その際、この可塑剤含有のシートは７４℃未満の軟化温度Ｔｇを有するポリビニルアセタール６０〜９０％と、可塑剤としてエステル基中に４〜１７個のＣ原子を有する少なくとも１つのシクロヘキサンジカルボン酸エステル１０〜４０質量％とを含有する光起電力モジュールである。
【００４８】
本発明による光起電力モジュールのために、可塑剤含有のシートの記載された全てのバリエーション又はシクロヘキサンジカルボン酸エステルの記載されたバリエーションを使用することができる。
【００４９】
有利に、本発明による使用されたシートは、２３℃での８５％ｒＦの周囲湿度で、少なくとも５Ｅ＋１１ｏｈｍ・ｃｍ又は少なくとも１Ｅ＋１２ｏｈｍ・ｃｍ、特に有利に少なくとも５Ｅ＋１２ｏｈｍ・ｃｍ又は少なくとも１Ｅ＋１３ｏｈｍ・ｃｍ又は特に少なくとも１Ｅ＋１４ｏｈｍ・ｃｍの比抵抗を有する。この値はシートのそれぞれの箇所で達成されるのが好ましく、特にモジュールの縁部領域でも達成されるのが好ましい。
【００５０】
更に、場合によりシートの含水量に依存するイオン移動度及びそれによる比抵抗は、ＳｉＯ2、特に熱分解性シリカの添加によって影響を及ぼすことができる。有利に、本発明により使用された可塑剤含有のポリビニルアセタールをベースとするシートは、ＳｉＯ2を０．００１〜１５質量％、有利に２〜５質量％含有する。
【００５１】
シート材料の製造の際の微量の酸を回避することは、光敏感性の半導体層に対する本発明により使用されたシートの腐食の傾向を低減することを可能にする。この種のシートは、一般に、可塑剤含有のポリビニルアセタールを高めた温度で押し出すことにより製造され、それによりポリマーの材料又は可塑剤の熱による分解が生じることがある。更に、拡散侵入した水によりポリビニルアルコールの残留アセタート基の分解が生じ、それにより酢酸が放出される。両方の場合に、光敏感性の半導体層を攻撃することができる微量の酸が生じる。
【００５２】
有利に、本発明により使用されたシートは、従って、アルカリタイターとして表して、５又は１０を越える、有利に１５を超える、特に有利に２０、３０又は４０を超える所定の塩基度を有する。１００の最大アルカリタイターを上回らないのが好ましい。
【００５３】
このアルカリタイターは、次に記載するように、シートの逆滴定により測定され、かつ塩基性物質、例えば１〜１５個の炭素原子を有する有機カルボン酸の金属塩、特にアルカリ金属塩又はアルカリ土類金属塩、例えば酢酸マグネシウム又は酢酸カリウムの添加により調節することができる。この塩基性の化合物は、通常では、全体の混合物に対して、０．００５〜２質量％、特に０．０５〜１質量％の濃度で使用される。
【００５４】
光起電力モジュールの積層はこのシートの溶融下で行われるため、シートを用いた光敏感性の半導体層の気泡なしで及び曇りなしでの封入が得られる。
【００５５】
本発明による光起電力モジュールのバリエーションにおいて、光敏感性の半導体層はカバーｄ）上に（例えば蒸着、気相堆積、スパッタリング、湿式堆積により）設けられ、シートｃ）により透明な前面カバーａ）と接着される。
【００５６】
他のバリエーションの場合に、この光敏感性の半導体層は透明な前面カバーａ）上に設けられ、かつシートｃ）により背面カバーｄ）と接着される。
【００５７】
これとは別に、光敏感性の半導体層を２つのシートｃ）の間に埋め込み、カバーａ）及びｄ）と接着することができる。
【００５８】
可塑剤含有のポリビニルアセタールをベースとするシートの厚さは、光起電力モジュールのための使用の場合に、主に０．３８、０．５１、０．７６、１．１４、１．５２又は２．２８ｍｍである。
【００５９】
本発明により使用されたシートは、積層プロセスの間に、光敏感性の半導体層又はこの電気的接続に存在する中空箇所を満たす。
【００６０】
この透明な前面カバーａ）は、一般にガラス又はＰＭＭＡからなる。本発明による光起電力モジュールの背面のカバーｄ）（いわゆるバックシート）は、ガラス、プラスチック又は金属又はこれらの複合材料からなることができ、その際、この支持体の１つは透明であることができる。同様に、一方又は両方のカバーを合わせガラスとして（つまり少なくとも２つのガラス板と少なくとも１つのＰＶＢシートとからなる積層体として）又はガス中間空間を有する絶縁ガラスとして構成することも可能である。もちろん、これらの手法の組合せも可能である。
【００６１】
このモジュール中で使用された光敏感性の半導体層は、特別な特性を有する必要はない。単結晶系、多結晶系又はアモルファス系を使用することができる。
【００６２】
薄層ソーラモジュールの場合には、この光敏感性の半導体層は担体上に直接設けられる。封入はこの場合には不可能である。従って、光敏感性の半導体層を有する担体（例えば背面側のカバー）と、透明な前面カバーとからなる積層体は、可塑剤含有のポリビニルアセタールをベースとする、中間に置かれた少なくとも１つのシートにより統合され、それにより高めた温度で接着される。これとは別に、光敏感性の半導体層を担体としての透明な前面カバー上に設け、背面側のカバーと、可塑剤含有のポリビニルアセタールをベースとする、中間に置かれた少なくとも１つの本発明によるシートにより接着することができる。
【００６３】
こうして得られた積層体の積層のために、予備複合体の予備的製造を行うか又は行わない当業者に周知の方法が使用される。
【００６４】
このように記載されたオートクレーブプロセスは、約１０〜１５ｂａｒの高めた圧力及び１３０〜１４５℃の温度で、約２時間にわたり実施される。例えばEP 1 235 683 B1による真空バッグ法又は真空リング法は、約２００ｍｂａｒ及び１３０〜１４５℃で作業される。
【００６５】
有利に、本発明による光起電力モジュールの製造のために真空ラミネータが使用される。この真空ラミネータは、加熱可能でかつ排気可能な室からなり、この室内で合わせガラスを３０〜６０分内で積層することができる。０．０１〜３００ｍｂａｒの減圧及び１００〜２００℃、特に１３０〜１６０℃の温度が実際に有効であることが実証される。
【００６６】
これとは別に、上記の統合された積層体を、少なくとも１つのロール対の間で６０〜１５０℃の温度で圧縮して、本発明によるモジュールにすることができる。この種の装置は合わせガラスの製造のために公知であり、通常では、２つのプレス工具を有する装置の場合に最初のプレス工具の前又は後で少なくとも１つの加熱トンネルが用いられる。
【００６７】
本発明による光起電力モジュールは、ファッサード部材、屋根平面、サンルームカバー、防音壁、バルコニー又は手すり部材として、もしくは窓面の構成部材として使用することができる。
【００６８】
測定方法
アルカリタイターの測定のために、可塑剤含有のポリビニルアセタールフィルムの３〜４ｇを、エタノール／ＴＨＦ（８０：２０）の混合物１００ｍｌ中に一晩中磁気撹拌機で溶かした。これに希塩酸（ｃ＝０．０１ｍｏｌ／リットル）１０ｍｌを添加し、引き続き、２−プロパノール（ｃ＝０．０１ｍｏｌ／リットル）中のテトラブチルアンモニウムヒドロキシド（ＴＢＡＨ）の溶液でTitroprozessor を用いてブランクに対して電位差滴定した。このアルカリタイターは、次のように算出される：
アルカリタイター＝試料１００ｇ当たりのＨＣｌ  ｍｌ＝（グラムで示す試料の質量によるＴＢＡＨブランク−ＴＢＡＨ試料×１００の消費量）。
【００６９】
このシートの体積抵抗の測定は、ＤＩＮ  ＩＥＣ  ６００９３により、定義された温度及び周囲湿度（２３℃及び８５％ｒＬＦ）で、このシートを上記の条件下で少なくとも２４時間コンディショニングした後に行う。この測定を実施するために、Fetronic GmbH社のTyp 302 132の平板電極並びにAmprobe社のISO-Digi 5kVの抵抗測定装置を使用した。試験電圧は２．５ｋＶであり、試験電圧の印加後から測定値検出までの待機時間は６０秒であった。測定電極の平板プレートとシートとの十分な接触を保証するために、その表面粗さＲｚは、DIN EN ISO 4287により測定した場合に１０ｍｍより大きくなるべきではない、つまり、場合により、ＰＶＢシートの元の表面は抵抗測定の前に熱的影響により平滑化しなければならない。
【００７０】
ポリビニルアセタールのポリビニルアルコール含有量及びポリビニルアルコールアセタート含有量は、ASTM D 1396-92により測定した。金属イオン含有量の分析は、原子吸光分析（ＡＡＳ）によって行った。
【００７１】
高い湿度でのＰＶＢシートの滲出挙動の測定は、水蒸気で飽和された大気中で試験ストリップを３０日間貯蔵する。水の吸収及びそれを伴う極性の増大により、相容性でない系の場合に可塑剤は排除されるので、この可塑剤はよく見えるフィルムの形で又は液滴の形で次第にシートの表面に滲出する。相容性の調製物の場合には、この試験ストリップについて３０日後でも可塑剤滲出は確認できず、それに対してこの可塑剤滲出は非相容性の調製物の場合には、２４時間後に頻繁に生じる。高い相対湿度（ｒＦ）を有する大気の調節のために、密閉した容器中で、例えばガラス乾燥器中で、硫酸銅五水和物から沈殿物を有する飽和水溶液を製造する。この溶液の上方では、２３℃で約９８％ｒＦの平衡湿度が生じる。
【００７２】
冷間の環境でのＰＶＢシートの滲出挙動の測定のために、３０×１０ｃｍの寸法のシート断片をまず２４時間２３℃／２３ｒＦの気候でコンディショニングし、引き続きロールに巻き付け、水蒸気密のＡｌｕ−ＰＥバッグ中に密閉し、１週間５℃の温度で貯蔵する。１週間の経過後に、このシートを取り出し、生じた可塑剤を調査する。
【００７３】
滲出挙動を試験するための可塑化されたＰＶＢシートの製造のために、シート材料を、例えばロール装置又は押出機で均質化することができる。
【００７４】
ＰＶＢシートからの可塑剤放出は、実験により、例えば光起電力モジュールの製造のために使用される真空ラミネータ中でのプロセス実施にならう条件下で測定される。このため、０．７６ｍｍの厚さのシート／サンプルから、６０ｍｍの直径を有する円形素材を切り出すか又は製造し、６５ｍｍの直径を有する計量されたアルミニウムシャーレ（neoLab-アルミニウムシャーレ、平坦、６５ｍｍ、Art.-Nr. 2-1605、約２．５ｇの質量）中の底に平らに置く。この試料を、このシャーレ中で一晩中２３℃／２５％ｒＦの気候中でコンディショニングし、引き続き真空乾燥棚（Heraeus, Modell VTR 5022）中で１５０℃で１ｍｂａｒで３０分間放置する。再計量の前に、このシャーレを新たに２３℃／２５％ｒＦで一晩中コンディショニングする。パーセントで示すシートの当初質量に対する確認された質量減少率を、可塑剤放出と定義する。
【００７５】
部分アセタール化されたポリビニルアルコールの軟化温度Ｔｇの測定は、DIN 53765による示差走査熱量測定（ＤＳＣ）を用いて、温度インターバル−５０℃〜１５０℃で１０Ｋ／ｍｉｎの加熱速度を使用して行う。第１の加熱勾配に続き、冷却勾配、第２の加熱勾配が行われる。ガラス転移温度の状態は、第２の加熱勾配に属する測定曲線に関してDIN 51007により測定した。このＤＩＮ測定点（Ｔｇ  ＤＩＮ）は、測定曲線で半分の段階高さの水平線の切断点として定義される。この段階高さは、ガラス転移前及び後での測定曲線のベースラインで中央接線の両方の切断点の垂直方向の距離により定義される。
【００７６】
シートの含水量又は湿分含有量は、このシートを２３℃及び８５％ｒＦで少なくとも２４時間コンディショニングした後で、Karl-Fischer法を用いて測定する。
【００７７】
このシートの冷間柔軟性は、簡単に、５℃の貯蔵温度でＤＩＮ  Ａ４のサイズのシート断片の手作業での比較により評価する。
【００７８】
実施例
この実施例の本発明のシートは、通常では合わせ安全ガラス又は光起電力モジュールのためにＰＶＢシートに課せられる要求を満たし、この要求は詳細には次のものである：高い透明性又は曇りの不在、わずかな固有色及びこの場合に特に低い黄色値、十分な機械的強度、低い固有臭、通常の粘着防止剤の添加の際の粘着性低下の可能性、ガラスに対する良好でかつ均一な接着作用及び高い体積抵抗。
【００７９】
シートを表２〜４の組成に従って製造し、合わせ安全ガラス又は光起電力モジュールの場合のその適性を試験した。他に記載されていない限り、全ての記載は全体のシートに対する質量％で示す、例外：ＰＶＯＨ含有量は、ＰＶＢ樹脂の量に対する。Hexamoll DINCHは、BASF SEのジ−イソノニルシクロヘキサン−１，２−ジカルボン酸であり、AEROSIL 130は、Evonik Degussa GmbHの市販製品である。
【００８０】
比較例１に基づいて、７９質量％のアセタール化度、２０．０質量％のＰＶＡ含有量及び７５℃の軟化温度を有するポリビニルブチラールは、ＰＶＢシートにとって通常の混合比（ＰＶＢ７４質量％、ＤＩＮＣＨ２６質量％）で湿った大気中で（３０日後）又は冷間環境で（１週間後）ＤＩＮＣＨを部分的に放出する、つまり滲出を示すことが検証された。更に、このシートは中程度の冷間柔軟性を示すだけである。
【００８１】
比較例８は、７２．５質量％のアセタール化度、２６．４質量％のＰＶＡ含有量及び８１℃の軟化温度を有するポリビニルブチラールが、可塑剤としてのＤＩＮＣＨの比較的わずかな量を使用する場合であっても（ＰＶＢ８０質量％、ＤＩＮＣＨ２０質量％）でＤＩＮＣＨを湿った大気中で（３０日後）又は冷間環境で（１週間後）部分的に放出する、つまり滲出を示すことを示した。更に、このシートは悪い冷間柔軟性を有する。
【００８２】
本発明による実施例２及び４と、本発明によらない比較例３及び５との比較は、３Ｇ８を用いて製造された試験シートと比較してＤＩＮＣＨの使用の場合に、湿分吸収も可塑剤放出も減少されることを示す。
【００８３】
本発明による実施例６は、８６質量％のアセタール化度、１３．０質量％のＰＶＡ含有量及び６７℃の軟化温度を有するポリビニルブチラールの使用の場合に、２６質量％のHexamoll DINCHとの混合において、十分な相容性を有するシートが生じ、このシートは特に低い湿分吸収及び低い可塑剤放出を示す。
【００８４】
本発明による実施例７は、８４．７質量％のアセタール化度、１４．３質量％のＰＶＡ含有量及び６８℃の軟化温度を有するポリビニルブチラールの使用の場合に、２４質量％のHexamoll DINCHとの混合において、酢酸マグネシウム−三水和物の使用時に、電気的体積抵抗を悪化させずに、十分な相容性、特にわずかな湿分吸収及び可塑剤放出の記載された特性に影響を与えることなしに、高めたアルカリタイターが調節されることを証明する。
【００８５】
本発明による実施例８は、８４．７質量％のアセタール化度、１４．３質量％のＰＶＡ含有量及び６８℃の軟化温度を有するポリビニルブチラールの使用の場合に、２４質量％のHexamoll DINCHとの混合において、熱分解ＳｉＯ2の添加及び酢酸マグネシウム−三水和物の使用により、十分な相容性の、特にわずかな湿分吸収及び可塑剤放出の記載された特徴にあまり影響を与えることなしに、高めたアルカリタイターが調節され、同時に電気的体積抵抗が更に高められることを証明する。
【００８６】
本発明による実施例９は、８４．７質量％のアセタール化度、１４．３質量％のＰＶＡ含有量及び６８℃の軟化温度を有するポリビニルブチラールの使用の場合に、２４質量％のHexamoll DINCHとの混合において、熱分解ＳｉＯ2の添加により、十分な相容性、特にわずかな湿分吸収及び可塑剤放出の記載された特徴にあまり影響を与えることなしに、電気的体積抵抗が更に高められることを証明する。
【００８７】
本発明によるシートは、この良好な絶縁特性に基づき、光起電力モジュールの製造のために良好に適している。更に、本発明による実施例７〜９のシートは、その高いアルカリ度及び／又は熱分解ＳｉＯ2の存在に基づき、光起電力モジュールの敏感性の機能層に対して特に低い腐食性を示す。
【００８８】
表２
【表２】
0005419966.tif 000003
【００８９】
表３
【表３】
0005419966.tif 000004
【００９０】
表４
【表４】
0005419966.tif 000005